КЕРАМИЧЕСКАЯ МЕМБРАНА И СПОСОБ ЕЕ ПРИГОТОВЛЕНИЯ

1. Керамическая мембрана на основе оксида алюминия и углерода, отличающаяся тем, что она содержит дополнительно углеродные нанотрубки УНТ и силикат натрия и имеет следующий состав, мас.%: оксид алюминия - 30-54; силикат натрия 42-68; углеродные нанотрубки УНТ 1-4.
3
2. Способ приготовления керамической мембраны на основе оксида алюминия и углерода, отличающийся тем, что ее готовят смешением активированного гиббсита - Al(OH) с силикатом натрия и углеродными нанотрубкими УНТ, добавляют раствор азотной кислоты в воде, полученную массу тщательно перемешивают, а затем излишнюю влагу удаляют до полусухого состояния порошка, полученный порошок прессуют, спрессованные таблетки подвергают термообработке, при этом получают мембрану следующего состава, мас.%: оксид алюминия - 30-54; силикат натрия 42-68; углеродные нанотрубки УНТ 1-4.
2
3. Способ по п.2, отличающийся тем, что используют углеродные нанотрубки УНТ с внешним диаметром 1-5 нм с трехслойной структуру и удельной поверхностью 350-1000 м/г.
4. Способ по п.2, отличающийся тем, что спрессованные таблетки подвергают термообработке, т.е. выдерживают в условиях интенсивного удаления физически связанной воды при температуре не выше 150°C, затем в области фазового превращения гидроксида алюминия в оксид алюминия при температуре не выше 400°C, далее полученную мембрану в виде таблетки прокаливают без доступа воздуха в интервале температур 850-1100°C для формирования пористой структуры и упрочнения материала.